(57)【特許請求の範囲】
【請求項１】
透明基板と、前記透明基板の少なくとも一方の主面に設けられ、屈折率が２．０以上の屈折率が異なる２種以上の膜と屈折率が１．７０以下である膜とを有する光学多層膜とを備える近赤外線カットフィルターであって、
前記光学多層膜の垂直入射条件での分光特性は、４００〜７００ｎｍの波長範囲に平均透過率が８５％以上となる透過帯、ならびに前記透過帯の紫外側および近赤外側のそれぞれに平均透過率が５％以下となる阻止帯を有し、前記透過帯の紫外側の半値波長と近赤外側の半値波長との差が２００ｎｍ以上であり、垂直入射条件と３０°入射条件との分光特性における前記透過帯の半値波長の差は紫外側の半値波長で１０ｎｍ未満、近赤外側の半値波長で２０ｎｍ未満であり、前記光学多層膜は前記透過帯を構成する透過帯構成部と前記阻止帯を構成する阻止帯構成部とを有することを特徴とする近赤外線カットフィルター。
【請求項２】
請求項１に記載の近赤外線カットフィルターにおいて、
前記透明基板は近赤外波長域に吸収を有する材料から構成される、近赤外線カットフィルター。
【請求項３】
請求項１または２に記載の近赤外線カットフィルターにおいて、
前記透過帯構成部は、屈折率が２．０以上である高屈折率膜、屈折率が２．０以上であって前記高屈折率膜の屈折率未満である中屈折率膜、および屈折率が１．７０以下である低屈折率膜を有し、前記高屈折率膜、前記中屈折率膜、および前記低屈折率膜の合計した層数が５０層以上、前記高屈折率膜の平均光学膜厚をＴＨ、前記中屈折率膜の平均光学膜厚をＴＭ、前記低屈折率膜の平均光学膜厚をＴＬとしたとき、ＴＨ／ＴＬが２以上、かつＴＭ／ＴＬが２以上である近赤外線カットフィルター。
【請求項４】
請求項３に記載の近赤外線カットフィルターにおいて、
前記中屈折率膜は、前記高屈折率膜と同一の屈折率を有する膜と、前記低屈折率膜と同一の屈折率を有する膜とから構成される等価膜からなる近赤外線カットフィルター。
【請求項５】
請求項１または２に記載の近赤外線カットフィルターにおいて、
前記透過帯構成部は、屈折率が２．０以上である高屈折率膜と屈折率が２．０以上であって前記高屈折率膜の屈折率未満である中屈折率膜との繰り返し構造を有するとともに、前記透明基板側とは反対側の主面側部分に屈折率が１．７以下である低屈折率膜を有するリップル調整部を有し、前記高屈折率膜の平均光学膜厚をＴＨ、前記中屈折率膜の平均光学膜厚をＴＭとしたとき、ＴＨ／ＴＭが１．２以上、または０．７以下、前記高屈折率膜、前記中屈折率膜、および前記低屈折率膜の合計した層数が４０層以上である近赤外線カットフィルター。
【請求項６】
請求項５に記載の近赤外線カットフィルターにおいて、
前記中屈折率膜は、前記高屈折率膜と同一の屈折率を有する膜と、前記低屈折率膜と同一の屈折率を有する膜とから構成される等価膜からなる近赤外線カットフィルター。
【請求項７】
請求項１乃至６のいずれか１項に記載の近赤外線カットフィルターにおいて、
前記阻止帯構成部は、垂直入射条件における分光特性において、前記光学多層膜の分光特性における透過帯を含む透過帯を有するとともに、前記光学多層膜および前記透過帯構成部の分光特性における紫外側の半値波長以下の紫外側の半値波長、ならびに前記光学多層膜および前記透過帯構成部の分光特性における近赤外側の半値波長より７ｎｍ以上大きい近赤外側の半値波長を有する近赤外線カットフィルター。
【請求項８】
請求項７に記載の近赤外線カットフィルターにおいて、
前記阻止帯構成部は、屈折率が２以上である高屈折率膜と屈折率が１．７以下である低屈折率膜との繰り返し構造を有する近赤外線カットフィルター。
【請求項９】
請求項７に記載の近赤外線カットフィルターにおいて、
前記阻止帯構成部は、前記紫外側の阻止帯を構成するための紫外側阻止帯構成部と、前記近赤外側の阻止帯を構成するための近赤外側阻止帯構成部とを有し、前記紫外側阻止帯構成部は、屈折率が２以上である高屈折率膜と屈折率が１．７以下である低屈折率膜との繰り返し構造を有し、前記近赤外側阻止帯構成部は、屈折率が２．０以上である高屈折率膜、屈折率が２．０以上であって前記高屈折率膜の屈折率未満である中屈折率膜、および屈折率が１．７０以下である低屈折率膜を有し、前記高屈折率膜、前記中屈折率膜、および前記低屈折率膜の合計した層数が３０層以上である近赤外線カットフィルター。
【請求項１０】
請求項９に記載の近赤外線カットフィルターにおいて、
前記近赤外側阻止帯構成部における前記中屈折率膜は、前記高屈折率膜と同一の屈折率を有する膜と、前記低屈折率膜と同一の屈折率を有する膜とから構成される等価膜からなる近赤外線カットフィルター。
【請求項１１】
請求項１乃至１０のいずれか１項に記載の近赤外線カットフィルターにおいて、
前記光学多層膜を構成する屈折率が２．０以上の屈折率が異なる２種以上の膜が、ＴｉＯ２、Ｔａ２Ｏ５、Ｎｂ２Ｏ５、またはこれらの複合酸化物からなり、前記屈折率が１．７０以下である膜が、ＳｉＯ２、ＭｇＦ２、またはこれらの複合酸化物からなる近赤外線カットフィルター。
【請求項１２】
請求項１乃至１１のいずれか１項に記載の近赤外線カットフィルターにおいて、前記透過帯の紫外側の半値波長は３９０〜４３０ｎｍの範囲にあり、前記透過帯の近赤外側の半値波長は６４０〜７２０ｎｍの範囲にある近赤外線カットフィルター。
【請求項１３】
請求項１乃至１２のいずれか１項に記載の近赤外線カットフィルターにおいて、前記透過帯の紫外側の半値波長と近赤外側の半値波長との差が２００ｎｍ以上、３００ｎｍ以下である近赤外線カットフィルター。
【請求項１４】
請求項１乃至１３のいずれか１項に記載の近赤外線カットフィルターの製造方法であって、
前記光学多層膜を蒸着またはスパッタリングにより形成する近赤外線カットフィルターの製造方法。
【発明の詳細な説明】
【技術分野】
【０００１】
本発明は、近赤外線カットフィルターに係り、特に透明基板上に光学多層膜を有する近赤外線カットフィルターに関する。
【背景技術】
【０００２】
デジタルカメラやビデオカメラ等に利用されるＣＣＤやＣＭＯＳ等の固体撮像素子の分光感度は人間の視感度特性に比べて近赤外光に強い感度を有することから、近赤外線カットフィルターによる分光補正が必要となる。従来、近赤外線カットフィルターとして、例えば、Ｃｕ２＋イオンを着色成分として含有するフツリン酸塩系ガラス等の近赤外線吸収タイプの色ガラスフィルターが用いられているが、色ガラスフィルター単独では近赤外域および紫外域の光を十分にカットできないことから、通常は近赤外カット特性を有する光学多層膜が併用されている。【０００３】
この場合、例えば、可視光を透過させる透過帯の紫外側となる半値波長は光学多層膜によって決定され、近赤外側となる半値波長は色ガラスフィルターによって決定される。これは、光学多層膜の分光波形が入射角度の増加に伴って紫外側にシフトする傾向があり、入射角度依存性の小さい色ガラスフィルターの分光波形をなるべく利用しつつ、色ガラスフィルターではカットできない波長域を光学多層膜でカットすることが合理的であるからである。【０００４】
しかし、デジタルカメラやビデオカメラ等の小型化により入射角度が広角化するのに伴って、光学多層膜が対象とする帯域における角度依存性の問題が顕著となっている。具体的には、ＣＣＤ、ＣＭＯＳが必要とする４００〜７００ｎｍにおける透過帯のうち光学多層膜によって形成される紫外側の阻止帯から透過帯への透過率の立ち上がり位置と、近赤外側の阻止帯から透過帯への透過率の立ち上がり位置とがずれることによって、画質に影響する帯域の光量が変化する。【０００５】
従来、光学多層膜には、入射角度が大きくなると分光波形が紫外側に移動する入射角度依存性の存在が知られている。入射角度依存性は、プリズム等に利用されるダイクロミックミラー等の分野では以前から大きな問題となっており、入射角度依存性を低減する技術が提案されている（例えば、特許文献１〜３参照）。【０００６】
これらは、屈折率が高い方の膜が分光の角度依存性が小さくなることを何らかの方法で利用する。特許文献１に開示された方法は、光学多層膜としては一般的だが、屈折率の低さから角度依存性を増大させるＳｉＯ２膜をなくし、高屈折率膜同士の小さな屈折率差によって光学多層膜を形成し、入射角度依存性を抑制する。特許文献２に開示された方法は、低屈折率膜として、ＳｉＯ２膜よりやや屈折率の高いＡｌ２Ｏ３膜等を利用して透過帯から近赤外側の阻止帯にかけてのカット波長における入射角度依存性を抑制するほか、屈折率差が小さくなったことに伴う阻止帯の減少を、カット波長がより長波側にある通常構成の光学多層膜によって補完する。特許文献３に開示された方法は、低屈折率膜をＳｉＯ２膜より大きな屈折率を有するＡｌ２Ｏ３膜等に置き換え、さらに光学膜厚比におけるＴｉＯ２膜等の高屈折率膜の割合を大きくすることで、より効果的に角度依存性の低減を図っている。【０００７】
これらの手法における基本的な考え方は、高屈折率膜、低屈折率膜の交互多層膜において、高屈折率膜の比率を増やすか、低屈折率膜の屈折率を大きくするかによって、低屈折率膜による入射角度依存性を抑制することが基本となっている。【０００８】
本発明者がこれらの技術を検討したところ、近赤外線カットフィルターに利用するには不十分であることが分かっている。近赤外線カットフィルターにおいては、例えば、近赤外線吸収タイプの色ガラスフィルターとの併用のために、可視域において非常に広い透過帯と、この透過帯の紫外側および近赤外側に広い阻止帯を有することが必須であり、紫外側の透過率の立ち上がり、および近赤外側の透過率の立ち下がりにおける２つのカット波長のいずれの入射角度依存性も小さいことが必要となる。【０００９】
低屈折率膜の屈折率を大きくする手法の場合、屈折率を極端に大きくしないと入射角度依存性の抑制が十分でなく、低屈折率膜の屈折率を過度に大きくすると高屈折率膜と低屈折率膜との屈折率差が小さくなりすぎ、透過帯が広くなりすぎる一方、阻止帯の透過率が十分に低くならず、かつ非常に狭くなり、特に紫外域側の阻止帯が十分に形成されない。低屈折率膜の屈折率を大きくせずに高屈折率膜と低屈折率膜との光学膜厚比における高屈折率膜の比率を過大にすることで、阻止帯を十分に拡張できるが、透過帯が狭くなる。このように、近赤外線カットフィルターとして必要不可欠な透過帯の拡張、紫外側および近赤外側におけるカット波長の入射角度依存性の抑制、ならびに紫外側および近赤外側における阻止帯の拡張のすべて満たすものは未だ得られていない。
【先行技術文献】
【特許文献】
【００１０】
【特許文献１】日本特開平７−２７９０７号公報
【特許文献２】日本特開平１１−２０２１２７号公報
【特許文献３】日本特開２００８−２０５６３号公報
【発明の概要】
【発明が解決しようとする課題】
【００１１】
本発明は、上記課題に鑑みてなされたものであり、入射角度依存性が抑制されるとともに、透過帯ならびに紫外側および近赤外側の阻止帯が拡張された近赤外線カットフィルターの提供を目的とする。
【課題を解決するための手段】
【００１２】
本発明の近赤外線カットフィルターは、透明基板と、該透明基板の少なくとも一方の主面に設けられ、屈折率が２．０以上の屈折率が異なる２種以上の膜と屈折率が１．７０以下である膜とを有する光学多層膜とを備える。【００１３】
該光学多層膜は、垂直入射条件での分光特性において、４００〜７００ｎｍの波長範囲に平均透過率が８５％以上となる透過帯、ならびに該透過帯の紫外側および近赤外側のそれぞれに平均透過率が５％以下となる阻止帯を有する。透過帯の紫外側の半値波長と近赤外側の半値波長との差は２００ｎｍ以上である。また、垂直入射条件と３０°入射条件との分光特性における透過帯の半値波長の差は、紫外側の半値波長で１０ｎｍ未満、近赤外側の半値波長で２０ｎｍ未満である。該光学多層膜は、透過帯を構成する透過帯構成部と、阻止帯を構成する阻止帯構成部とから構成される。
上記した数値範囲を示す「〜」とは、その前後に記載された数値を下限値および上限値として含む意味で使用され、特段の定めがない限り、以下本明細書において「〜」は、同様の意味をもって使用される。【００１４】
透明基板は、例えば、近赤外波長域に吸収を有する材料から構成されるものが好ましい。【００１５】
透過帯構成部の第１の形態は、屈折率が２．０以上である高屈折率膜、屈折率が２．０以上であって高屈折率膜の屈折率未満である中屈折率膜、および屈折率が１．７０以下である低屈折率膜を有する。高屈折率膜、中屈折率膜、および低屈折率膜の合計した層数は５０層以上である。また、高屈折率膜の平均光学膜厚をＴＨ、中屈折率膜の平均光学膜厚をＴＭ、低屈折率膜の平均光学膜厚をＴＬとしたとき、ＴＨ／ＴＬが２以上、かつＴＭ／ＴＬが２以上である。【００１６】
第１の形態の透過帯構成部における中屈折率膜は、その透過帯構成部における高屈折率膜と同一の屈折率を有する膜と、その透過帯構成部における低屈折率膜と同一の屈折率を有する膜とから構成される等価膜とすることができる。【００１７】
透過帯構成部の第２の形態は、屈折率が２．０以上である高屈折率膜と屈折率が２．０以上であって高屈折率膜の屈折率未満である中屈折率膜との繰り返し構造を有するとともに、前記透明基板側とは反対側の主面側部分に屈折率が１．７以下である低屈折率膜を有するリップル調整部を有する。高屈折率膜の平均光学膜厚をＴＨ、中屈折率膜の平均光学膜厚をＴＭとしたとき、ＴＨ／ＴＭは１．２以上、または０．７以下である。高屈折率膜、中屈折率膜、および低屈折率膜の合計した層数は４０層以上である。【００１８】
第２の形態の透過帯構成部における中屈折率膜は、その透過帯構成部における高屈折率膜と同一の屈折率を有する膜と、その透過帯構成部における低屈折率膜と同一の屈折率を有する膜とから構成される等価膜とすることができる。【００１９】
阻止帯構成部は、垂直入射条件における分光特性において、光学多層膜および透過帯構成部の分光特性における透過帯を含む透過帯を有するとともに、光学多層膜および透過帯構成部の分光特性における紫外側の半値波長以下の紫外側の半値波長、および光学多層膜の分光特性における近赤外側の半値波長より７ｎｍ以上大きい近赤外側の半値波長を有することが好ましい。【００２０】
阻止帯構成部の第１の形態は、屈折率が２以上である高屈折率膜と屈折率が１．７以下である低屈折率膜との繰り返し構造を有する。【００２１】
阻止帯構成部の第２の形態は、紫外側の阻止帯を構成するための紫外側阻止帯構成部と、近赤外側の阻止帯を構成するための近赤外側阻止帯構成部とを有する。紫外側阻止帯構成部は、屈折率が２以上である高屈折率膜と屈折率が１．７以下である低屈折率膜との繰り返し構造を有する。近赤外側阻止帯構成部は、屈折率が２．０以上である高屈折率膜、屈折率が２．０以上であって高屈折率膜の屈折率未満である中屈折率膜、および屈折率が１．７０以下である低屈折率膜を有する。これら、高屈折率膜、中屈折率膜、および低屈折率膜の合計した層数は３０層以上である。【００２２】
近赤外側阻止帯構成部における中屈折率膜は、その近赤外側阻止帯構成部における高屈折率膜と同一の屈折率を有する膜と、その近赤外側阻止帯構成部における低屈折率膜と同一の屈折率を有する膜とから構成される等価膜とすることができる。【００２３】
光学多層膜を構成する屈折率が２．０以上の屈折率が異なる２種以上の膜は、例えば、ＴｉＯ２、Ｔａ２Ｏ５、Ｎｂ２Ｏ５、またはこれらの複合酸化物からなるものとすることができる。また、屈折率が１．７０以下である膜は、例えば、ＳｉＯ２、ＭｇＦ２、またはこれらの複合酸化物からなるものとすることができる。【００２４】
本発明の製造方法は、上記近赤外線カットフィルターの製造方法であって、前記光学多層膜を蒸着またはスパッタリングにより形成する。
【発明の効果】
【００２５】
本発明によれば、例えば、特定の透過帯構成部および阻止帯構成部を有する光学多層膜を備えることで、入射角度依存性が抑制されるとともに、可視域の透過帯ならびに紫外域および近赤外域の阻止帯が拡張された近赤外線カットフィルターを提供できる。
【図面の簡単な説明】
【００２６】
【図１】本発明の近赤外線カットフィルターの一例を示す断面図。
【図２】透明基板を無色透明ガラスとした場合の例１の近赤外線カットフィルターの分光透過率を示す図。
【図３】透明基板を近赤外線カットガラスとした場合の例１の近赤外線カットフィルターの分光透過率を示す図。
【図４】例１の透過帯構成部の分光透過率を示す図。
【図５】例１の阻止帯構成部の分光透過率を示す図。
【図６】透明基板を無色透明ガラスとした場合の例２の近赤外線カットフィルターの分光透過率を示す図。
【図７】透明基板を近赤外線カットガラスとした場合の例２の近赤外線カットフィルターの分光透過率を示す図。
【図８】例２の透過帯構成部の分光透過率を示す図。
【図９】透明基板を無色透明ガラスとした場合の例３の近赤外線カットフィルターの分光透過率を示す図。
【図１０】透明基板を近赤外線カットガラスとした場合の例３の近赤外線カットフィルターの分光透過率を示す図。
【図１１】例３の透過帯構成部の分光透過率を示す図。
【図１２】透明基板を無色透明ガラスとした場合の例４の近赤外線カットフィルターの分光透過率を示す図。
【図１３】透明基板を近赤外線カットガラスとした場合の例４の近赤外線カットフィルターの分光透過率を示す図。
【図１４】例４の透過帯構成部の分光透過率を示す図。
【図１５】例５の積層膜の分光透過率を示す図。
【図１６】例６の積層膜の分光透過率を示す図。
【図１７】例７の積層膜（ＴＨ：ＴＭ：ＴＬ＝１：１：４）の分光透過率を示す図。
【図１８】例７の積層膜（ＴＨ：ＴＭ：ＴＬ＝１：１：２）の分光透過率を示す図。
【図１９】例７の積層膜（ＴＨ：ＴＭ：ＴＬ＝２：２：２）の分光透過率を示す図。
【図２０】例７の積層膜（ＴＨ：ＴＭ：ＴＬ＝４：４：２）の分光透過率を示す図。
【図２１】例７の積層膜（ＴＨ：ＴＭ：ＴＬ＝８：８：２）の分光透過率を示す図。
【図２２】例７の積層膜（ＴＨ：ＴＭ：ＴＬ＝８：５：２）の分光透過率を示す図。
【図２３】例７の積層膜（ＴＨ：ＴＭ：ＴＬ＝８：３：２）の分光透過率を示す図。
【図２４】例７の積層膜（ＴＨ：ＴＭ：ＴＬ＝３：８：２）の分光透過率を示す図。
【図２５】例８の積層膜（ＴＨ：ＴＭ＝１：１）の分光透過率を示す図。
【図２６】例８の積層膜（ＴＨ：ＴＭ＝１．２：１）の分光透過率を示す図。
【図２７】例８の積層膜（ＴＨ：ＴＭ＝２：１）の分光透過率を示す図。
【図２８】例８の積層膜（ＴＨ：ＴＭ＝４：１）の分光透過率を示す図。
【図２９】例８の積層膜（ＴＨ：ＴＭ＝１：１．５）の分光透過率を示す図。
【図３０】例８の積層膜（ＴＨ：ＴＭ＝１：１．３）の分光透過率を示す図。
【図３１】例９の積層膜の分光透過率を示す図。
【図３２】透明基板を無色透明ガラスとした場合の例１０の近赤外線カットフィルターの分光透過率を示す図。
【図３３】透明基板を近赤外線カットガラスとした場合の例１０の近赤外線カットフィルターの分光透過率を示す図。
【図３４】例１１の積層膜の分光透過率を示す図。
【図３５】例１２の積層膜の分光透過率を示す図。
【図３６】例１３の積層膜の分光透過率を示す図。
【図３７】例１４の積層膜（ＴＨ：ＴＬ＝１：１）の分光透過率を示す図。
【図３８】例１４の積層膜（ＴＨ：ＴＬ＝４：１）の分光透過率を示す図。
【図３９】例１４の積層膜（ＴＨ：ＴＬ＝８：１）の分光透過率を示す図。
【図４０】例１４の積層膜（ＴＨ：ＴＬ＝８：１、短波長側を揃えた場合）の分光透過率を示す図。
【図４１】本発明の近赤外線カットフィルターが適用される撮像装置の一例を示す断面図。
【発明を実施するための形態】
【００２７】
以下、本発明の近赤外線カットフィルターの実施形態について説明する。
図１は、近赤外線カットフィルターの一実施形態を示す模式的断面図である。
【００２８】
近赤外線カットフィルター１は、例えば、透明基板２を有し、その一方の主面に光学多層膜３を有する。光学多層膜３は、図１に示すように透明基板２の一方の主面に設けられてもよいし、図示しないが透明基板２のそれぞれの主面に分割して設けられてもよい。この光学多層膜３は、屈折率が２．０以上の屈折率が異なる２種以上の膜と、屈折率が１．７０以下である膜とを少なくとも有する。なお、本発明における屈折率は、特に断らない限り、波長５５０ｎｍの光に対する屈折率を意味する。
【００２９】
光学多層膜３は、垂直入射条件での分光特性において、以下の要件を満たすものである。すなわち、４００〜７００ｎｍの波長範囲に平均透過率が８５％以上となる透過帯、ならびに該透過帯の紫外側および近赤外側のそれぞれに平均透過率が５％以下となる阻止帯を有する。透過帯の紫外側の半値波長と近赤外側の半値波長との差は２００ｎｍ以上である。また、垂直入射条件と３０°入射条件との分光特性における透過帯の半値波長の差は、紫外側の半値波長で１０ｎｍ未満、近赤外側の半値波長で２０ｎｍ未満である。
【００３０】
なお、光学多層膜３は、垂直入射条件での分光特性において、さらに以下の要件を満たすことが好ましい。すなわち、透過帯の紫外側の半値波長と近赤外側の半値波長との差は３００ｎｍ以下が好ましい。紫外側の半値波長は３９０〜４３０ｎｍの範囲にあることが好ましく、近赤外側の半値波長は６４０〜７２０ｎｍの範囲にあることが好ましい。また、紫外側の阻止帯の波長の幅は３０ｎｍ以上、近赤外側の阻止帯の波長の幅は２５０ｎｍ以上であることが好ましい。
【００３１】
ここで、透過帯の範囲、すなわち平均透過率を求めるための範囲は、透過帯から紫外側の阻止帯に向かって透過率の低下が開始するときの波長（紫外側の基点）から、透過帯から近赤外側の阻止帯に向かって透過率の低下が開始するときの波長（近赤外側の基点）までとする。
【００３２】
阻止帯の範囲、すなわち平均透過率や幅を求めるための範囲は以下のものとする。すなわち、紫外側の阻止帯については、紫外側の阻止帯から透過帯に向かって透過率の上昇が開始するときの波長（透過帯側の基点）から、その紫外側に向かって透過率が最初に４０％に達するときの上昇が開始するときの波長（紫外側の基点）までとする。近赤外側の阻止帯については、近赤外側の阻止帯から透過帯に向かって透過率の上昇が開始するときの波長（透過帯側の基点）から、その近赤外側に向かって透過率が最初に４０％に達するときの上昇が開始するときの波長（近赤外側の基点）までとする。
【００３３】
このような要件を満たす光学多層膜３は、例えば、透過帯を構成する透過帯構成部と、阻止帯を構成する阻止帯構成部とから構成される。光学多層膜３を構成する透過帯構成部および阻止帯構成部は、例えば、透明基板２の一方の主面に双方を設けてもよいし、また透明基板２の一方の主面に透過帯構成部を設け、他方の主面に阻止帯構成部を設けてもよい。透明基板２の一方の主面に透過帯構成部および阻止帯構成部を設ける場合、その透明基板２からの積層順序は特に制限されない。
【００３４】
また、阻止帯構成部は、例えば、紫外側阻止帯構成部と近赤外側阻止帯構成部とに分割して設けることができ、これらは全てを透明基板２の一方の主面側に設けてもよいし、透明基板２の両主面側に分割して設けてもよい。全てを透明基板２の一方の主面側に設ける場合、例えば、透過帯構成部を挟むように設ける。また、透明基板２の両主面側に分けて設ける場合、いずれの主面側にいずれを設けてもよく、また透明基板２に対して透過帯構成部と同一の主面側に設けられるものについては、透過帯構成部との積層順序についても特に制限されない。
【００３５】
（透明基板）
透明基板２は、少なくとも可視波長域の光を透過できる材料であれば特に限定されず、例えば、ガラス、水晶、ニオブ酸リチウム、サファイヤ等の結晶、ポリエチレンテレフタレート（ＰＥＴ）、ポリブチレンテレフタレート（ＰＢＴ）等のポリエステル樹脂、ポリエチレン、ポリプロピレン、エチレン酢酸ビニル共重合体等のポリオレフィン樹脂、ノルボルネン樹脂、ポリアクリレート、ポリメチルメタクリレート等のアクリル樹脂、ウレタン樹脂、塩化ビニル樹脂、フッ素樹脂、ポリカーボネート樹脂、ポリビニルブチラール樹脂、ポリビニルアルコール樹脂等が挙げられる。
【００３６】
透明基板２としては、特に近赤外波長域に吸収を有する材料から構成されるものが好ましい。このような近赤外波長域に吸収を有する透明基板２を用いることで、人間の視感度特性に近いものとすることができる。また、光学多層膜３は、入射角度依存性が抑制されるとともに、透過帯が拡張されたものであり、この拡張された透過帯によって近赤外波長域に吸収を有する透明基板２の特性を有効に発揮させることができる。すなわち、近赤外波長域に吸収を有する透明基板２の特性を有効に発揮させるために、光学多層膜３には、紫外側の半値波長が３９０〜４３０ｎｍの範囲内、好ましくは４００〜４２０ｎｍの範囲内にあり、近赤外側の半値波長が６４０〜７２０ｎｍの範囲内、好ましくは６７０〜７１０ｎｍの範囲内にあることが求められる。従来の高屈折率膜と低屈折率膜とを交互に積層した光学多層膜では必ずしも透過帯の幅が十分でなく、このような半値波長を得ることは難しいが、光学多層膜３によれば、広い透過帯を形成できることから、このような半値波長を得ることができる。
【００３７】
近赤外波長域に吸収を有する透明基板２としては、例えば、フツリン酸塩系ガラスやリン酸塩系ガラスにＣｕＯ等が添加された近赤外線吸収型ガラスが挙げられる。また、樹脂材料中に近赤外線を吸収する吸収剤を添加されたものが挙げられる。吸収剤としては、例えば、染料、顔料、金属錯体系化合物が挙げられ、具体的には、フタロシアニン系化合物、ナフタロシアニン系化合物、ジチオール金属系錯体系化合物が挙げられる。
【００３８】
（透過帯構成部）
透過帯構成部は、光学多層膜３の分光特性における透過帯、すなわち可視域の透過帯を形成するものである。具体的には、透過帯構成部は、阻止帯構成部の分光特性における透過帯よりも狭い透過帯を形成することで、光学多層膜３の分光特性における透過帯を形成する。透過帯構成部は、入射角度依存性を抑制するとともに透過帯の幅（波長）が広いため、光学多層膜３の入射角度依存性を抑制するとともに透過帯を広くすることができる。透過帯構成部としては、以下に示すような第１の形態および第２の形態が挙げられる。
【００３９】
（第１の形態の透過帯構成部）
第１の形態の透過帯構成部は、屈折率が２．０以上である高屈折率膜、屈折率が２．０以上であって高屈折率膜の屈折率未満である中屈折率膜、および屈折率が１．７０以下である低屈折率膜を有する。高屈折率膜、中屈折率膜、および低屈折率膜の合計した層数は５０層以上である。また、高屈折率膜の平均光学膜厚をＴＨ、中屈折率膜の平均光学膜厚をＴＭ、低屈折率膜の平均光学膜厚をＴＬとしたとき、ＴＨ／ＴＬが２以上かつＴＭ／ＴＬが２以上である。
【００４０】
ここで、光学膜厚は、膜の屈折率をｎ、物理膜厚をｄ［ｎｍ］としたとき、ｎｄ［ｎｍ］として求められる。また、平均光学膜厚は、同種の膜、例えば高屈折率膜等の全ての膜について光学膜厚ｎｄ［ｎｍ］を算出した後、これら光学膜厚ｎｄ［ｎｍ］の合計をその膜の層数で除して算出されるものである。
【００４１】
光学多層膜として高屈折率膜であるＴｉＯ２膜と低屈折率膜であるＳｉＯ２膜と交互に積層し、これらの平均光学膜厚の比率におけるＴｉＯ２膜の平均光学膜厚の割合を大きくすることで、入射角度依存性を抑制するとともに、十分な幅の阻止帯を形成できる。しかし、このようなものについては、必ずしも透過帯の幅が十分でなく、ＣＣＤやＣＭＯＳ等の固体撮像素子に用いられる近赤外線カットフィルターに求められる透過帯の幅を確保できない。
【００４２】
第１の形態の透過帯構成部によれば、高屈折率膜、中屈折率膜、および低屈折率膜からなるものとし、その合計した層数を５０層以上とし、また平均光学膜厚の比であるＴＨ／ＴＬを２以上、かつＴＭ／ＴＬを２以上とすることで、入射角度依存性が小さく、かつ十分な幅を有する透過帯を形成できる。
【００４３】
透過帯構成部の層数は、５０層以上であれば特に制限されないが、特に近赤外に吸収を持つ透明基板との併用を考えれば、色ガラス側の分光波形への影響を少なくするために阻止帯から透過帯への立ち上がりが急峻である方が良く、この観点から、６０以上が好ましく、７０以上がより好ましい。層数の上限値については特に制限されないが、一般に層数が多くなると生産性が低下することから、１５０以下が好ましく、１００以下がより好ましい。
【００４４】
平均光学膜厚の比ＴＨ／ＴＬ、ＴＭ／ＴＬについては、それぞれ２以上であれば特に制限されないが、より入射角度依存性が小さく、かつ十分な幅を有する透過帯を形成する観点から、ＴＨ／ＴＬについては、２．３以上が好ましく、２．５以上がより好ましく、ＴＭ／ＴＬについては、２．３以上が好ましく、２．５以上がより好ましい。
【００４５】
なお、ＴＨ／ＴＬ、ＴＭ／ＴＬの上限値については必ずしも制限されないが、いずれも１０以下が好ましく、５以下がより好ましい。例えば、ＴＨ／ＴＬやＴＭ／ＴＬが大きくなると相対的に低屈折率膜の光学膜厚が小さくなるが、低屈折率膜のように屈折率が小さいものについては、光学膜厚が小さくなると成膜時の膜厚制御が困難となる。ＴＨ／ＴＬやＴＭ／ＴＬを好ましくは１０以下、より好ましくは５以下とすることで、生産性に優れたものとすることができる。
【００４６】
なお、ＴＨ／ＴＭについて特に限定されるものではないが、この比率を変えることにより紫外側阻止帯の大きさを調整することが可能であり、入射角度依存性を小さくする観点から、１以上とすることが好ましく、透過帯の幅を広くする観点からは３以下が好ましく、２．５以下であることがより好ましい。
【００４７】
高屈折率膜、中屈折率膜、および低屈折率膜は、高屈折率膜をＨ、中屈折率膜をＭ、低屈折率膜をＬとしたとき、例えば、以下のような基本単位の繰り返し構造となるように積層される。
基本単位：［ＨＭＬ］
基本単位：［ＬＭＨＭＬ］
【００４８】
透過帯構成部は、必ずしも厳密に上記した基本単位の繰り返し構造となっている必要はない。例えば、低屈折率膜のように屈折率が小さいものの場合、光学膜厚が小さくなると成膜時の膜厚制御が困難となることから、例えば、複数の低屈折率膜の一部を省略し、これにより高屈折率膜と中屈折率膜とが多数連続する部分があっても構わない。基本単位［ＬＭＨＭＬ］の繰り返し構造は対称形を有することから広い透過帯が得られるために好ましい。一方、基本単位［ＨＭＬ］の繰り返し構造は必ずしも広い透過帯は得られないが、各膜の平均光学膜厚の自由度が比較的に高いために好ましい。
【００４９】
なお、基本単位［ＬＭＨＭＬ］の繰り返し構造は、隣り合う基本単位の２つのＬが連続するために［２ＬＭＨＭ］あるいは２つのＬを１つのＬと見なして［ＬＭＨＭ］とも表すことができるが、本発明における平均光学膜厚はあくまでも成膜された最終形態での状態を基準として算出されるものであり、同一物質からなる連続した膜は１つの膜として捉えて物理膜厚や層数を求め、これらを用いて平均光学膜厚を求める。
【００５０】
高屈折率膜、中屈折率膜としては、屈折率が２．０以上となる材料からなるものであれば特に限定されないが、例えば、ＴｉＯ２、Ｔａ２Ｏ５、Ｎｂ２Ｏ５、またはこれらの複合酸化物からなるものが好適に挙げられる。高屈折率膜としては、屈折率が２．３以上のものが好ましく、屈折率が２．４以上のものがより好ましい。このようなものとしては、ＴｉＯ２（屈折率２．４５）からなるものが好適に挙げられる。中屈折率膜としては、高屈折率膜の屈折率未満のものであれば特に限定されないが、屈折率が２以上２．３未満のものが好ましく、屈折率が２．２以下のものがより好ましい。このようなものとしては、Ｔａ２Ｏ５（屈折率２．１３）からなるものが好適に挙げられる。
【００５１】
低屈折率膜としては、屈折率が１．７以下となる材料からなるものであれば特に限定されないが、例えば、ＳｉＯ２、ＭｇＦ２、またはこれらの複合酸化物からなるものが好適に挙げられる。
【００５２】
透過帯構成部は、層数が多く、総膜厚も大きいことから、膜物質の入手性、分光特性、耐候性、強度等の様々な理由から、上記したような、ＴｉＯ２、Ｔａ２Ｏ５、ＳｉＯ２、ＭｇＦ２等が好適に用いられる。
【００５３】
透過帯構成部における中屈折率膜は、必ずしも単一の膜からなるものに限られず、例えば、高屈折率膜と同一の屈折率を有する膜と、低屈折率膜と同一の屈折率を有する膜とから構成される等価膜としてもよい。等価膜によれば、例えば、成膜装置における成膜可能な膜種が２種である場合にも、実質的に中屈折率膜を成膜できるために好ましい。
【００５４】
等価膜を利用した場合、低屈折率膜が増加することになるが、その増加量は少なく、また高屈折率膜も増加することから、入射角度依存性は実質的に大きくならない。なお、等価膜を利用した場合、層数が増加し、また物理膜厚で１０ｎｍ以下となるような極めて薄い層が多くなるために成膜時の膜厚制御が困難となることから、成膜装置における成膜可能な膜種が２種である場合のような限定的な場合に限って利用することが好ましい。
【００５５】
中屈折率膜は、高屈折率膜をＨ、低屈折率膜をＬとしたとき、ＬＨＬで作られるものと、ＨＬＨで作られるものとの２通りがある。但し、どちらの場合でも屈折率ｎＭ、物理膜厚ｄＭの膜を屈折率ｎＨｎＬｎＨの順で置き換えた場合に、物理膜厚は以下のようになる。
ｄＨ＝ｄＭ＊ｑＨ
ｄＬ＝ｄＭ＊ｑＬ
【００５６】
ｑＨ、ｑＬはＱＷＯＴ（ｑｕａｒｔｅｒ  ｗａｖｅ  ｏｐｔｉｃａｌ  ｔｈｉｃｋｎｅｓｓ）に対する各膜厚の係数であり、各膜の構成物質の屈折率から計算される係数で、屈折率を変えない限りは定数になる。なお、屈折率には波長依存性があることから、代表する波長を選び出し、例えば、中屈折率膜であるＴａ２Ｏ５膜をＴｉＯ２膜とＳｉＯ２膜とで作り出す。
【００５７】
Ｔａ２Ｏ５の屈折率を２．１５０３３１（波長５００ｎｍ）、ＴｉＯ２の屈折率を２．５０２３２（波長５００ｎｍ）、ＳｉＯ２の屈折率を１．４８３１５５（波長５００ｎｍ）とした場合、Ｔａ２Ｏ５膜の代わりに用いるＴｉＯ２膜、ＳｉＯ２膜の比率は、Ｔａ２Ｏ５膜の物理膜厚を１とした場合、ｄＬ：ｄＨ：ｄＬ＝０．２３４８：０．４８８７６：０．２３４８、またはｄＨ：ｄＬ：ｄＨ＝０．３９８５３：０．１７９４：０．３９８５３となる。
【００５８】
（第２の形態の透過帯構成部）
第２の形態の透過帯構成部は、屈折率が２．０以上である高屈折率膜と屈折率が２．０以上であって高屈折率膜の屈折率未満である中屈折率膜との繰り返し構造を有するとともに、透明基板２側とは反対側の主面側部分に屈折率が１．７以下である低屈折率膜を有するリップル調整部を有する。高屈折率膜の平均光学膜厚をＴＨ、中屈折率膜の平均光学膜厚をＴＭとしたとき、ＴＨ／ＴＭは１．２以上、または０．７以下である。高屈折率膜、中屈折率膜、および低屈折率膜の合計した層数は４０層以上である。
【００５９】
高屈折率膜と中屈折率膜とを交互に積層するものについても、入射角度依存性が小さく、かつ十分な幅を有する透過帯を形成できる。この場合、高屈折率膜と中屈折率膜とが４０層程度となる場合に近赤外側の阻止帯の幅が十分となるが、一般的な構成であるＴＨ／ＴＭ＝１．００程度では紫外側の阻止帯の幅が非常に狭くなる。仮に、阻止帯が完全になくなる場合、ロングパスフィルターであるＵＶカットフィルターを用いることも考えられるが、紫外側の阻止帯の幅が非常に小さくとも阻止帯として存在することから、これは逆にリップルの原因になりかねず、調整方法が必要となる。
【００６０】
ＴＨ／ＴＭの比率を一般的な構成よりも２割程度ずらすことで、すなわちＴＨ／ＴＭを１．２以上、または０．７以下とすることで、紫外側に十分な幅の阻止帯を形成でき、この比率を変えることで阻止帯の幅も調整できる。これにより、高屈折率膜と中屈折率膜との繰り返し構造を基本とするものにおいて、入射角度依存性が小さく、かつ十分な幅を有する透過帯を形成しつつ、十分な幅を有する阻止帯を確保できる。第２の形態の透過帯構成部によれば、特に高屈折率膜と中屈折率膜とによって繰り返し構造が構成されており、繰り返し構造には基本的に低屈折率膜が含まれないことから、第１の形態の透過帯構成部に比べて入射角度依存性を抑制しやすい。また、ＴＨ／ＴＭを１．２以上とすることで、紫外側の阻止帯も非常に明確にできる。
【００６１】
透過帯構成部の層数は、４０以上であれば特に制限されないが、紫外側および近赤外側の阻止帯の幅を十分とする観点から、４５以上が好ましく、５０以上がより好ましい。層数の上限値については特に制限されないが、一般に層数が多くなると生産性や、分光、外観品質が低下することから、１５０以下が好ましく、１００以下がより好ましい。
【００６２】
平均光学膜厚の比ＴＨ／ＴＭについては、１．２以上、または０．７以下であれば特に制限されないが、１．２以上となるＴＨ／ＴＭについては、紫外側の阻止帯の幅を広くする観点から、１．５以上が好ましく、２以上がより好ましい。また、その上限値については必ずしも制限されないが、大きくなると近赤外側の阻止帯の幅が狭くなり、この近赤外側の阻止帯の幅を広くするために層数を増やす必要があることから、５以下が好ましく、４以下がより好ましい。一方、０．７以下となるＴＨ／ＴＭについても、ＴＨ／ＴＭが小さくなると、紫外側の阻止帯の幅は広くなるが、近赤外側の阻止帯の幅が狭くなり、この近赤外側の阻止帯の幅を広くするために層数を増やす必要があることから、０．３以上が好ましい。
【００６３】
高屈折率膜、中屈折率膜としては、屈折率差が０．１以上あれば所定の効果を得ることができるが、屈折率差が小さいと層数を多くしなければならず、生産性が低下することから、屈折率差が０．２以上が好ましく、０．３以上がより好ましい。高屈折率膜、中屈折率膜としては、所定の屈折率差となる組み合わせであれば特に制限されないが、例えば、ＴｉＯ２、Ｔａ２Ｏ５、Ｎｂ２Ｏ５、またはこれらの複合酸化物からなるものが好適に挙げられる。高屈折率膜としては、屈折率が２．３以上のものが好ましく、屈折率が２．４以上のものがより好ましい。このようなものとしては、ＴｉＯ２（屈折率２．４５）からなるものが好適に挙げられる。中屈折率膜としては、高屈折率膜の屈折率未満のものであれば特に限定されないが、屈折率が２以上２．３未満のものが好ましく、屈折率が２．２以下のものがより好ましい。このようなものとしては、Ｔａ２Ｏ５（屈折率２．１３）からなるものが好適に挙げられる。
【００６４】
なお、高屈折率膜と中屈折率膜との繰り返し構造ではリップルの発生を十分に抑制できないことから、透明基板２側とは反対側の主面側部分に屈折率が１．７以下である低屈折率膜を有するリップル調整部を設ける。リップル調整部は、少なくとも１層の低屈折率膜を有するものであり、透過帯構成部の最終層側（透明基板２側とは反対側の主面側、以下外側ともいう）に設けられた１層の低屈折率膜であってもよいし、１層の低屈折率膜と、その外側に設けられた高屈折率膜もしくは中屈折率膜またはこれら高屈折率膜と中屈折率膜との繰り返し構成と、からなる２〜９層のものであってもよい。なお、この繰り返し構成は、他の低屈折率膜を有することができる。透過帯構成部は、このようなリップル調整部を含めた層数が４０以上であればよい。
【００６５】
透過帯構成部には、さらにリップルの発生を抑制する目的から、透明基板２側の部分に屈折率が１．７以下である低屈折率膜を設けてもよい。これらリップルの発生を抑制するための低屈折率膜は、上記したリップル調整部における低屈折率膜も含めて、合計で１〜９層形成されていることが好ましい。
【００６６】
低屈折率膜は、屈折率が１．７以下となる材料からなるものであれば特に限定されないが、例えば、ＳｉＯ２、ＭｇＦ２、またはこれらの複合酸化物からなるものが好適に挙げられる。
【００６７】
透過帯構成部における中屈折率膜は、必ずしも単一の膜からなるものに限られず、例えば、高屈折率膜と同一の屈折率を有する膜と、低屈折率膜と同一の屈折率を有する膜とから構成される等価膜としてもよい。等価膜によれば、例えば、成膜装置における成膜可能な膜種が２種である場合にも、中屈折率膜を成膜できるために好ましい。
【００６８】
（阻止帯構成部）
阻止帯構成部は、光学多層膜３の分光特性における阻止帯、具体的には紫外側および近赤外側の阻止帯を形成するものである。すなわち、上記した透過帯構成部は、光学多層膜３の分光特性における透過帯やその両側のカットオフ帯を主として形成するものであり、必ずしも十分な幅の阻止帯を形成できないことから、阻止帯構成部により阻止帯の幅の拡張を行う。
【００６９】
阻止帯構成部は、例えば、垂直入射条件における分光特性において、光学多層膜３の分光特性における透過帯を含む透過帯を有する。また、阻止帯構成部は、光学多層膜３および前記透過帯構成部の分光特性における紫外側の半値波長以下の紫外側の半値波長を有するとともに、光学多層膜および前記透過帯構成部の分光特性における近赤外側の半値波長より７ｎｍ以上大きい近赤外側の半値波長を有する。
【００７０】
このようなものとすることで、入射角度が変化した場合であっても、透過帯構成部により形成される透過帯を含むような透過帯とすることができ、結果として、入射角度依存性が抑制されるとともに、可視域の透過帯ならびに紫外域および近赤外域の阻止帯が拡張された光学多層膜３とすることができる。
【００７１】
すなわち、入射角度が変化した場合、阻止帯構成部により形成される近赤外側の半値波長は、光学多層膜３、または透過帯構成部により形成される近赤外側の半値波長に比べて大きくシフトしやすい。垂直入射条件における分光特性において、阻止帯構成部により形成される近赤外側の半値波長を、光学多層膜３、または透過帯構成部により形成される近赤外側の半値波長よりも７ｎｍ以上大きくすることで、入射角度が変化した場合についても、阻止帯構成部により形成される近赤外側の半値波長が光学多層膜３、または透過帯構成部により形成される近赤外側の半値波長に重ならないようにすることができる。好ましい上限は、５０ｎｍ以下、より好ましい下限は１４ｎｍ以上である。
【００７２】
一方、阻止帯構成部により形成される紫外側の半値波長は、光学多層膜３、または透過帯構成部により形成される紫外側の半値波長に比べて必ずしも大きく変化しないことから、垂直入射条件における分光特性において、これらによって形成される紫外側の半値波長以下であれば、入射角度が変化した場合についても、これらによって形成される紫外側の半値波長に重ならないようにすることができる。
【００７３】
このような阻止帯構成部としては、以下に示すような第１の形態および第２の形態が挙げられる。なお、阻止帯構成部の形態は、透過帯構成部の形態によらず、いずれの形態とすることもできる。
【００７４】
（第１の形態の阻止帯構成部）
第１の形態の阻止帯構成部は、屈折率が２以上である高屈折率膜と屈折率が１．７以下である低屈折率膜との繰り返し構造を有する。また、高屈折率膜の平均光学膜厚をＴＨ、低屈折率膜の平均光学膜厚をＴＬとしたとき、ＴＨ／ＴＬは２未満であることが好ましい。
【００７５】
このような構成とすることで、光学多層膜３の分光特性における透過帯、すなわち透過帯構成部の分光特性における透過帯を含む透過帯を形成でき、また光学多層膜３および前記透過帯構成部の分光特性における紫外側の半値波長以下の紫外側の半値波長を形成できるとともに、光学多層膜３および前記透過帯構成部の分光特性における近赤外側の半値波長より７ｎｍ以上大きい近赤外側の半値波長を形成できる。すなわち、ＴＨ／ＴＬが２以上となる場合、入射角度依存性は抑制しやすいが、透過帯が狭くなる。ＴＨ／ＴＬを２未満とすることで、入射角度依存性は必ずしも抑制できないが、光学多層膜３及び透過帯構成部の分光特性における透過帯を含むような広い透過帯を形成できる。
【００７６】
阻止帯構成部の層数は、十分な幅の透過帯や阻止帯、および所定の半値波長を得る観点から、２０以上が好ましく、２５以上がより好ましい。層数の上限値については特に制限されないが、一般に層数が多くなると生産性が低下することから、１５０以下が好ましく、１００以下がより好ましい。
【００７７】
平均光学膜厚の比ＴＨ／ＴＬについては２未満であれば特に限定されないが、十分な幅の透過帯や阻止帯、特に広い阻止帯を得ることを考えれば、阻止帯を設計する際の設計上の中心波長に対し、ＴＨ／ＴＬ比率が１程度の一般的な膜設計手法を用いることがよい。これは、先に述べたように、入射角度依存性の抑制を目的としたＴＨ／ＴＬの増加が、阻止帯の減少を引き起こすことを考えれば明らかである。
【００７８】
高屈折率膜としては、屈折率が２．０以上となる材料からなるものであれば特に限定されないが、例えば、ＴｉＯ２、Ｔａ２Ｏ５、Ｎｂ２Ｏ５、またはこれらの複合酸化物からなるものが好適に挙げられる。高屈折率膜としては、屈折率が２．３以上のものが好ましく、屈折率が２．４以上のものがより好ましい。このようなものとしては、ＴｉＯ２（屈折率２．４５）からなるものが好適に挙げられる。
【００７９】
低屈折率膜としては、屈折率が１．７以下となる材料からなるものであれば特に限定されないが、例えば、ＳｉＯ２、ＭｇＦ２、またはこれらの複合酸化物からなるものが好適に挙げられる。
【００８０】
（第２の形態の阻止帯構成部）
第２の形態の阻止帯構成部は、紫外側の阻止帯を構成するための紫外側阻止帯構成部と、近赤外側の阻止帯を構成するための近赤外側阻止帯構成部とを有する。紫外側阻止帯構成部は、屈折率が２以上である高屈折率膜と屈折率が１．７以下である低屈折率膜との繰り返し構造を有する。近赤外側阻止帯構成部は、屈折率が２．０以上である高屈折率膜、屈折率が２．０以上であって前記高屈折率膜の屈折率未満である中屈折率膜、および屈折率が１．７０以下である低屈折率膜を有し、高屈折率膜、中屈折率膜、および低屈折率膜の合計した層数が３０層以上である。
【００８１】
第２の形態の阻止帯構成部についても、光学多層膜３の分光特性における透過帯、すなわち透過帯構成部の分光特性における透過帯を含む透過帯を形成でき、また光学多層膜３および前記透過帯構成部の分光特性における紫外側の半値波長以下の紫外側の半値波長および光学多層膜３および前記透過帯構成部の分光特性における近赤外側の半値波長より７ｎｍ以上大きい近赤外側の半値波長を形成できる。
【００８２】
一般に、光学多層膜の分光特性は、近赤外側の阻止帯が広く、入射角が大きくなったときの透過帯におけるリップルの発生が少ないことが好ましい。上記した透過帯構成部は、いずれも入射角度依存性を抑制する技術を用いているためにリップルの発生をある程度抑制できるが、この技術を入れない阻止帯構成部は依然としてリップルが発生する。第１の形態の阻止帯構成部については、必ずしもこのようなリップルを十分に抑制できない。第２の形態の阻止帯構成部によれば、透過帯や阻止帯の幅を十分に拡張しつつ、リップルの発生を抑制できる。
【００８３】
紫外側阻止帯構成部は、上記したように屈折率が２以上である高屈折率膜と屈折率が１．７以下である低屈折率膜との繰り返し構造を有する。
【００８４】
紫外側阻止帯構成部の層数は、十分な幅の紫外側の阻止帯を形成する観点から、１５以上が好ましく、２０以上がより好ましい。層数の上限値については特に制限されないが、一般に層数が多くなると生産性が低下することから、６０以下が好ましく、４０以下がより好ましい。
【００８５】
高屈折率膜としては、屈折率が２．０以上となる材料からなるものであれば特に限定されないが、例えば、ＴｉＯ２、Ｔａ２Ｏ５、Ｎｂ２Ｏ５、またはこれらの複合酸化物からなるものが好適に挙げられる。高屈折率膜としては、屈折率が２．３以上のものが好ましく、屈折率が２．４以上のものがより好ましい。このようなものとしては、ＴｉＯ２（屈折率２．４５）からなるものが好適に挙げられる。
【００８６】
低屈折率膜としては、屈折率が１．７以下となる材料からなるものであれば特に限定されないが、例えば、ＳｉＯ２、ＭｇＦ２、またはこれらの複合酸化物からなるものが好適に挙げられる。
【００８７】
近赤外側阻止帯構成部は、屈折率が２．０以上である高屈折率膜、屈折率が２．０以上であって高屈折率膜の屈折率未満である中屈折率膜、および屈折率が１．７０以下である低屈折率膜を有する。これら、高屈折率膜、中屈折率膜、および低屈折率膜の合計した層数は３０層以上である。
【００８８】
近赤外側阻止帯構成部の層数は、３０以上であれば特に制限されないが、より十分な幅を有する近赤外側の阻止帯を形成する観点から、４０以上が好ましく、６０以上がより好ましい。層数の上限値については特に制限されないが、一般に層数が多くなると生産性が低下することから、１５０以下が好ましく、１００以下がより好ましい。
【００８９】
高屈折率膜、中屈折率膜、および低屈折率膜は、高屈折率膜をＨ、中屈折率膜をＭ、低屈折率膜をＬとしたとき、例えば、以下のような基本単位の繰り返し構造となるように積層される。
基本単位：［ＨＭＬ］
基本単位：［ＬＭＨＭＬ］
【００９０】
上記のような繰り返し構造を用いる場合、平均光学膜厚ＴＨ、平均光学膜厚ＴＭ、平均光学膜厚ＴＬは、十分に広い阻止帯を得る観点から、ＨＭＬを基本単位とする部分は、ＴＨ：ＴＭ：ＴＬ＝１：１：１前後であり、ＬＭＨＭＬを基本単位とする部分は、ＴＨ：ＴＭ：ＴＬ＝１：１：２前後とする一般的な膜設計での比率程度であることがよい。なお、後者のＴＬ比率が２となったのは、ＬＭＨＭＬの繰り返しは、ＬＬと重なるために、最終的な膜設計では比率が２となるためであり、基本的な考え方はＴＨ：ＴＭ：ＴＬ＝１：１：１と変わらない。詳細については後述する。なお、ここで一般的な比率を採用したのは、第１の形態の透過帯構成部の説明で述べた入射角度依存性低減の手法において、ＴＨ、ＴＭの比率を大きくすると阻止帯が狭くなることから、光学的膜厚比率を大きく変えない考えを基としている。
【００９１】
また、阻止帯構成部は上記繰り返し構造に対し、二つ以上の設計波長を適用して阻止帯の拡張を図る一般的な手法を用いることが良く、好適である。この場合、上記比率は、それぞれ設計上の中心波長ごとに設定されることになる。
【００９２】
近赤外側阻止帯構成部は、広い範囲の近赤外域をカットするが、ＣＣＤ、ＣＭＯＳ用途の近赤外線カットフィルターとしてはより長波長側までカットできることが好ましい。好ましくは９００ｎｍ以上、より好ましくは１１００ｎｍ以上であり、更に好ましくは１１５０ｎｍ以上をカット出来ることが好ましい。上記手法を用いた場合には、より長波側まで阻止域を拡張しながら、入射角度が大きくなった際にリップルの発生を抑えることが可能となる。
【００９３】
なお、近赤外側阻止帯構成部は、必ずしも厳密に上記した基本単位の繰り返し構造となっている必要はない。例えば、低屈折率膜のように屈折率が小さいものの場合、光学膜厚が小さくなると成膜時の膜厚制御が困難となることから、例えば、複数の低屈折率膜の一部を省略し、これにより高屈折率膜と中屈折率膜とが多数連続する部分があっても構わない。
【００９４】
また、基本単位［ＬＭＨＭＬ］の繰り返し構造は、隣り合う基本単位の２つのＬが連続するために［２ＬＭＨＭ］あるいは２つのＬを１つのＬと見なして［ＬＭＨＭ］とも表すことができるが、本発明における平均光学膜厚はあくまでも成膜された最終形態での状態を基準として算出されるものであり、同一物質からなる連続した膜は１つの膜として捉えて物理膜厚や層数を求め、これらを用いて平均光学膜厚を求める。
【００９５】
高屈折率膜、中屈折率膜としては、屈折率が２．０以上となる材料からなるものであれば特に限定されないが、例えば、ＴｉＯ２、Ｔａ２Ｏ５、Ｎｂ２Ｏ５、またはこれらの複合酸化物からなるものが好適に挙げられる。高屈折率膜としては、屈折率が２．３以上のものが好ましく、屈折率が２．４以上のものがより好ましい。このようなものとしては、ＴｉＯ２（屈折率２．４５）からなるものが好適に挙げられる。中屈折率膜としては、高屈折率膜の屈折率未満のものであれば特に限定されないが、屈折率が２以上２．３未満のものが好ましく、屈折率が２．２以下のものがより好ましい。このようなものとしては、Ｔａ２Ｏ５（屈折率２．１３）からなるものが好適に挙げられる。
【００９６】
低屈折率膜としては、屈折率が１．７以下となる材料からなるものであれば特に限定されないが、例えば、ＳｉＯ２、ＭｇＦ２、またはこれらの複合酸化物からなるものが好適に挙げられる。
【００９７】
近赤外側阻止帯構成部における中屈折率膜は、必ずしも単一の膜からなるものに限られず、例えば、高屈折率膜と同一の屈折率を有する膜と、低屈折率膜と同一の屈折率を有する膜とから構成される等価膜としてもよい。等価膜によれば、例えば、成膜装置における成膜可能な膜種が２種である場合にも、中屈折率膜を成膜できるために好ましい。
【００９８】
光学多層膜３、すなわち透過帯構成部や阻止帯構成部は、スパッタリング法、真空蒸着法、イオンビーム法、イオンプレーティング法、ＣＶＤ法により形成することができ、特にスパッタリング法、真空蒸着法により形成することが好ましい。透過帯は、ＣＣＤ、ＣＭＯＳ等の固体撮像素子の受光に利用される波長帯域であり、その位置精度が重要となる。スパッタリング法、真空蒸着法により形成することで、波長シフトを抑制し、位置精度を向上させることができる。
【００９９】
近赤外線カットフィルター１は、例えば、デジタルスチルカメラ、デジタルビデオカメラ、監視カメラ、車載用カメラ、ウェブカメラ等の撮像装置や自動露出計等における視感度補正フィルターとして用いられる。デジタルスチルカメラ、デジタルビデオカメラ、監視カメラ、車載用カメラ、ウェブカメラ等の撮像装置においては、例えば、撮像レンズと固体撮像素子との間に配置される。自動露出計においては、例えば受光素子の前面に配置される。
【０１００】
撮像装置では、固体撮像素子の前面から離れた位置に近赤外線カットフィルター１を配置してもよいし、固体撮像素子、または固体撮像素子のパッケージに直接貼着してもよいし、固体撮像素子を保護するカバーを近赤外線カットフィルター１としてもよい。また、モアレや偽色を低減するための水晶やニオブ酸リチウム等の結晶を使用したローパスフィルタに直接貼着してもよい。
【０１０１】
図４１は、固体撮像素子を有する撮像装置の一実施形態を概略的に示す断面図である。撮像装置５０は、例えば、固体撮像素子５１、カバーガラス５２、レンズ群５３、絞り５４、およびこれらを固定する筺体５５を有する。
【０１０２】
レンズ群５３は、固体撮像素子５１の撮像面側に配置され、例えば、第１のレンズＬ１、第２のレンズＬ２、第３のレンズＬ３、および第４のレンズＬ４を有する。絞り５４は、第３のレンズＬ３と第４のレンズＬ４との間に配置される。カバーガラス５２は、固体撮像素子５１のレンズ群５３側に配置され、外部環境から固体撮像素子５１を保護する。固体撮像素子５１は、レンズ群５３を通過した光を電気信号に変換する電子部品であり、例えばＣＣＤやＣＭＯＳ等である。固体撮像素子５１、カバーガラス５２、レンズ群５３、および絞り５４は、光軸ｘに沿って配置される。
【０１０３】
撮像装置５０では、被写体側より入射した光は、第１のレンズＬ１、第２のレンズＬ２、第３のレンズＬ３、絞り５４、第４のレンズＬ４、およびカバーガラス５２を通って固体撮像素子５１に入射する。この入射した光を固体撮像素子５１が電気信号に変換し、画像信号として出力する。
【０１０４】
近赤外線カットフィルター１は、例えば、カバーガラス５２、レンズ群５３、すなわち第１のレンズＬ１、第２のレンズＬ２、第３のレンズＬ３、もしくは第４のレンズＬ４として用いられる。言い換えれば、近赤外線カットフィルター１の光学多層膜３は、従来の撮像装置のカバーガラスやレンズ群を透明基板２とし、この透明基板２の表面に設けられる。撮像装置５０のカバーガラス５２やレンズ群５３に近赤外線カットフィルター１を適用することで、入射角度依存性を抑制しつつ、可視域の透過帯ならびに紫外域および近赤外域の阻止帯を拡張でき、その特性を向上できる。
【実施例】
【０１０５】
以下、実施例を参照してより具体的に説明する。
なお、例１〜４が、本発明の近赤外線カットフィルターの実施例である。また、例５〜１４は、各構成の積層膜のものについて、光学シミュレーションにより各入射角における分光透過率を求めたものである。【０１０６】
（例１）
近赤外線カットフィルターは、透明基板の一方の主面に光学多層膜の一部となる透過帯構成部を有し、他方の主面に光学多層膜の一部となる阻止帯構成部を有する構成とした。ここで、透明基板は、無色透明ガラス（ショット社製、商品名：Ｄ２６３、厚み：０．３ｍｍ）、または近赤外線カットガラス（旭硝子社製、商品名：ＮＦ−５０Ｔ、厚み：０．２６ｍｍ）とした。【０１０７】
透過帯構成部は、表１に示すような構成を有する第１の形態の透過帯構成部とした。なお、表中の層数は、透明基板側からの層数である。ここで、透過帯構成部は、高屈折率膜であるＴｉＯ２膜をＨ、中屈折率膜であるＴａ２Ｏ５膜をＭ、低屈折率膜であるＳｉＯ２膜をＬとしたとき、基本的に［ＬＭＨＭＬ］の基本単位から構成されるものであり、層数が８４層、ＴｉＯ２膜の平均光学膜厚ＴＨが１１９．１ｎｍ、Ｔａ２Ｏ５膜の平均光学膜厚ＴＭが１３８．７ｎｍ、ＳｉＯ２膜の平均光学膜厚ＴＬが４５．３ｎｍ、ＴＨ／ＴＬ＝２．６、ＴＭ／ＴＬ＝３．１となるものである。【０１０８】
阻止帯構成部は、表２に示すような構成を有する第２の形態の阻止帯構成部とした。ここで、阻止帯構成部は、１〜２２層が紫外側阻止帯構成部、２３〜９３層が近赤外側阻止帯構成部である。紫外側阻止帯構成部は、高屈折率膜であるＴｉＯ２膜をＨ、低屈折率膜であるＳｉＯ２膜をＬとしたとき、基本的に［ＨＬ］の基本単位から構成されるものであり、層数が２２層、ＴｉＯ２膜の平均光学膜厚ＴＨが５５．４ｎｍ、ＳｉＯ２膜の平均光学膜厚ＴＬが１１７．０ｎｍ、ＴＨ／ＴＬ＝０．４７となるものである。【０１０９】
近赤外側阻止帯構成部は、高屈折率膜であるＴｉＯ２膜をＨ、中屈折率膜であるＴａ２Ｏ５膜をＭ、低屈折率膜であるＳｉＯ２膜をＬとしたとき基本的に［ＬＭＨＭＬ］の基本単位から構成されるものであり、層数が７０層、ＴｉＯ２膜の平均光学膜厚ＴＨが１１９．５ｎｍ、Ｔａ２Ｏ５膜の平均光学膜厚ＴＭが９５．４ｎｍ、ＳｉＯ２膜の平均光学膜厚ＴＬが２２４．２ｎｍ、ＴＨ／ＴＬ＝０．５、ＴＭ／ＴＬ＝０．４となるものである。【０１１０】
【表１】
0006003895.tif 000002
【０１１１】
【表２】
0006003895.tif 000003
【０１１２】
この近赤外線カットフィルターについて、光学シミュレーションにより、入射角θが０°のときの分光透過率、および入射角θが３０°のときの分光透過率を求めた。図２に、透明基板として無色透明ガラスを用いたときの分光透過率を、図３に、透明基板として近赤外線カットガラスを用いたときの分光透過率を示す。また、図４に、無色透明ガラスに透過帯構成部のみを形成したときの分光透過率、図５に、無色透明ガラスに阻止帯構成部のみを形成したときの分光透過率を示す。【０１１３】
また、表３に、近赤外線カットフィルターの分光透過率（透明基板として無色透明ガラスを用いたもの（図２））における主な数値を示す。また、表４、５に、透過帯構成部、阻止帯構成部の分光透過率（図４、５）における主な数値を示す。【０１１４】
【表３】
0006003895.tif 000004
【０１１５】
【表４】
0006003895.tif 000005
【０１１６】
【表５】
0006003895.tif 000006
【０１１７】
図２から明らかなように、この近赤外線カットフィルターによれば、入射角度依存性が抑制されるとともに、透過帯、ならびに紫外域および近赤外域の阻止帯が拡張され、また入射角度が大きくなったときのリップルの発生も抑制されることが認められる。この近赤外線カットフィルターは、非常に広い透過帯を有することから、近赤外線カットガラス等の吸収型色ガラスとの併用に好適である。【０１１８】
（例２）
近赤外線カットフィルターは、透明基板の一方の主面に光学多層膜の一部となる透過帯構成部が形成され、他方の主面に光学多層膜の一部となる阻止帯構成部が形成された構成とした。ここで、透明基板、阻止帯構成部は、例１と同様とした。【０１１９】
透過帯構成部は、表６に示すような構成を有する第２の形態の透過帯構成部とした。ここで、透過帯構成部は、高屈折率膜であるＴｉＯ２膜をＨ、中屈折率膜であるＴａ２Ｏ５膜をＭとしたとき、基本的に［ＨＭ］の基本単位から構成されるものである。また、層数が５２層、ＴｉＯ２膜の平均光学膜厚ＴＨが２１０．７ｎｍ、Ｔａ２Ｏ５膜の平均光学膜厚ＴＭが１７１．４ｎｍ、ＳｉＯ２膜の平均光学膜厚ＴＬが１９１．３ｎｍ、ＴＨ／ＴＭ＝１．２となるものである。【０１２０】
【表６】
0006003895.tif 000007
【０１２１】
この近赤外線カットフィルターについて、光学シミュレーションにより、入射角θが０°のときの分光透過率、および入射角θが３０°のときの分光透過率を求めた。図６に、透明基板として無色透明ガラスを用いたときの分光透過率を、図７に、透明基板として近赤外線カットガラスを用いたときの分光透過率を示す。また、図８に、無色透明ガラスに透過帯構成部のみを形成したときの分光透過率を示す。【０１２２】
また、表７に、近赤外線カットフィルターの分光透過率（透明基板として無色透明ガラスを用いたもの（図６））における主な数値を示す。また、表８に、透過帯構成部の分光透過率（図８）における主な数値を示す。【０１２３】
【表７】
0006003895.tif 000008
【０１２４】
【表８】
0006003895.tif 000009
【０１２５】
図６から明らかなように、この近赤外線カットフィルターについても、入射角度依存性が抑制されるとともに、可視域の透過帯ならびに紫外域および近赤外域の阻止帯が拡張され、また入射角度が大きくなったときのリップルの発生も抑制されることが認められる。この近赤外線カットフィルターについては、例１、すなわち第１の形態の透過帯構成部を有すると比べ、特に入射角度依存性が抑制されるために好ましい。【０１２６】
（例３）
近赤外線カットフィルターは、透明基板の一方の主面に光学多層膜の一部となる透過帯構成部が形成され、他方の主面に光学多層膜の一部となる阻止帯構成部が形成された構成とした。ここで、透明基板、阻止帯構成部は、例１と同様とした。【０１２７】
透過帯構成部は、表９に示すような構成を有する第１の形態の透過帯構成部とした。ここで、透過帯構成部は、高屈折率膜であるＴｉＯ２膜をＨ、中屈折率膜であるＴａ２Ｏ５膜をＭ、低屈折率膜であるＳｉＯ２膜をＬとしたとき、基本的に［ＨＭＬ］の基本単位から構成されるものである。また、層数が８４層、ＴｉＯ２膜の平均光学膜厚ＴＨが２２３．８ｎｍ、Ｔａ２Ｏ５膜の平均光学膜厚ＴＭが１１７．５ｎｍ、ＳｉＯ２膜の平均光学膜厚ＴＬが３０．４ｎｍ、ＴＨ／ＴＬ＝７．４、ＴＭ／ＴＬ＝３．９となるものである。【０１２８】
【表９】
0006003895.tif 000010
【０１２９】
この近赤外線カットフィルターについて、光学シミュレーションにより、入射角θが０°のときの分光透過率、および入射角θが３０°のときの分光透過率を求めた。図９に、透明基板として無色透明ガラスを用いたときの分光透過率を、図１０に、透明基板として無近赤外線カットガラスを用いたときの分光透過率を示す。また、図１１に、無色透明ガラスに透過帯構成部のみを形成したときの分光透過率を示す。【０１３０】
また、表１０に、近赤外線カットフィルターの分光透過率（透明基板として無色透明ガラスを用いたもの（図９））における主な数値を示す。また、表１１に、透過帯構成部の分光透過率（図１１）における主な数値を示す。【０１３１】
【表１０】
0006003895.tif 000011
【０１３２】
【表１１】
0006003895.tif 000012
【０１３３】
図９から明らかなように、この近赤外線カットフィルターについても、入射角度依存性が抑制されるとともに、可視域の透過帯ならびに紫外域および近赤外域の阻止帯が拡張され、また入射角度が大きくなったときのリップルの発生も抑制されることが認められる。この近赤外線カットフィルターについては、例１の近赤外線カットフィルター、すなわち第１の形態の透過帯構成部を有し、この第１の形態の透過帯構成部が［ＬＭＨＭＬ］の基本単位の繰り返し構造を有するものと比べて透過帯の幅は若干狭くなるが、基本的に［ＨＭＬ］の基本単位から構成されるために各膜の平均光学膜厚の自由度が高いために好ましい。【０１３４】
（例４）
近赤外線カットフィルターは、透明基板の一方の主面に光学多層膜の一部となる透過帯構成部が形成され、他方の主面に光学多層膜の一部となる阻止帯構成部が形成された構成とした。ここで、透明基板、阻止帯構成部は、例１と同様とした。【０１３５】
透過帯構成部は、表１２に示すような構成を有する第２の形態の透過帯構成部とした。ここで、透過帯構成部は、例２と同様、高屈折率膜であるＴｉＯ２膜をＨ、中屈折率膜であるＴａ２Ｏ５膜をＭとしたとき、基本的に［ＨＭ］の基本単位から構成されるものである。また、層数が５９層、ＴｉＯ２膜の平均光学膜厚ＴＨが２４５．７ｎｍ、Ｔａ２Ｏ５膜の平均光学膜厚ＴＭが１３７．０ｎｍ、ＳｉＯ２膜の平均光学膜厚ＴＬが１２６．０ｎｍ、ＴＨ／ＴＭ＝１．８となるものである。【０１３６】
【表１２】
0006003895.tif 000013
【０１３７】
この近赤外線カットフィルターについて、光学シミュレーションにより、入射角θが０°のときの分光透過率、および入射角θが３０°のときの分光透過率を求めた。図１２に、透明基板として無色透明ガラスを用いたときの分光透過率を、図１３に、透明基板として近赤外線カットガラスを用いたときの分光透過率を示す。また、図１４に、無色透明ガラスに透過帯構成部のみを形成したときの分光透過率を示す。【０１３８】
また、表１３に、近赤外線カットフィルターの分光透過率（透明基板として無色透明ガラスを用いたもの（図１２））における主な数値を示す。また、表１４に、透過帯構成部の分光透過率（図１４）における主な数値を示す。【０１３９】
【表１３】
0006003895.tif 000014
【０１４０】
【表１４】
0006003895.tif 000015
【０１４１】
図１２から明らかなように、この近赤外線カットフィルターについても、入射角度依存性が抑制されるとともに、可視域の透過帯ならびに紫外域および近赤外域の阻止帯が拡張され、また入射角度が大きくなったときのリップルの発生も抑制されることが認められる。この近赤外線カットフィルターについては、例２の近赤外線カットフィルター、すなわち同様な形態の透過帯構成部（第２の形態の透過帯構成部）を有するものに比べてＴＨ／ＴＭが大きいために、紫外側の阻止帯の幅が広くなり、より阻止帯が明確となっている。【０１４２】
（例５）
透明基板としての無色透明ガラスに、例１の阻止帯構成部と同一構成の積層膜のみを有するもの（透過帯構成部なし）について、入射角θが０°、３０°、４０°のときの分光透過率を光学シミュレーションにより求めた。図１５に結果を示す。【０１４３】
積層膜は、既に説明したように、１〜２２層が紫外側阻止帯構成部、２３〜９３層が近赤外側阻止帯構成部となるものである。一般に、阻止帯構成部については、入射角度が大きくなったときに透過帯にリップルが発生しやすく、特に近赤外側の阻止帯を広くしようとした場合にリップルが発生しやすい。この阻止帯構成部、特に近赤外側阻止帯構成部によれば、例えば、ＴＨ／ＴＬ＝０．５、ＴＭ／ＴＬ＝０．４とすることで、近赤外側の阻止帯を広くしつつ、入射角度が大きくなったときのリップルの発生も抑制できる。【０１４４】
（例６）
透明基板としての無色透明ガラスに、表１５に示す構成の積層膜を有するもの（阻止帯構成部なし）について、光学シミュレーションにより、入射角θが０°のときの分光透過率、および入射角θが３０°のときの分光透過率を求めた。【０１４５】
なお、この積層膜は、基本的に第１の形態の透過帯構成部における中屈折率膜を等価膜により置き換えたものである。等価膜への置き換え前の構成は、高屈折率膜であるＴｉＯ２膜をＨ、中屈折率膜であるＴａ２Ｏ５膜をＭ、低屈折率膜であるＳｉＯ２膜をＬとしたとき、基本的にＬ［ＬＭＨＭＬ］＾２５の構成（［ＬＭＨＭＬ］＾２５は、［ＬＭＨＭＬ］の基本単位を２５単位繰り返した構成を示す）を有するものであって、ＴｉＯ２膜の平均光学膜厚をＴＨ、Ｔａ２Ｏ５膜の平均光学膜厚をＴＭ、ＳｉＯ２膜の平均光学膜厚をＴＬとしたとき、ＴＨ：ＴＭ：ＴＬ＝８：４：１となるものである。なお、基本単位間に形成されるＬＬの重なり部分をまとめてＬと見なした場合、ＴＨ：ＴＭ：ＴＬ＝８：４：２となるものである。【０１４６】
等価膜への置き換えは、中屈折率膜であるＴａ２Ｏ５膜をＴｉＯ２膜とＳｉＯ２膜とで置き換え、置き換え後の構成は、層数が９８層、ＴｉＯ２膜の平均光学膜厚ＴＨが１４４．５ｎｍ、ＳｉＯ２膜の平均光学膜厚ＴＬが４７．３ｎｍ、ＴＨ／ＴＬ＝３．１となるものである。図１６に結果を示す。また、表１６に、分光透過率における主な数値を示す。【０１４７】
【表１５】
0006003895.tif 000016
【０１４８】
【表１６】
0006003895.tif 000017
【０１４９】
透過帯構成部の中屈折率膜を等価膜に置き換えると、やや透過帯が狭くなる。これは、等価膜が特定波長の屈折率を前提に膜厚を割り振るため、屈折率の波長依存性を無視することになり、Ｌ［ＬＭＨＭＬ］＾２５の理想型を完全には再現できないことによる。このため最適化処理により透過帯を広げる調整を行うと、その過程で層数が減少する。それでも例１の透過帯構成部よりも層数が増え、物理膜厚が１０ｎｍ程度、もしくはそれ以下のきわめて薄い膜が増え、実際の膜厚制御は非常に難しくなる。一方、入射角度依存性を抑制する効果は例１の透過帯構成部のような等価膜を有しないものと比べればやや劣るが、殆ど誤差範囲内にできる。すなわち、等価膜を用いた場合であっても、入射角度依存性の抑制を含めた殆どの特性を再現できる。【０１５０】
（例７）
透明基板としての無色透明ガラスに、表１７〜２４に示す各種の構成の積層膜を有するものについて、光学シミュレーションにより、入射角θが０°のときの分光透過率、および入射角θが３０°のときの分光透過率を求めた。【０１５１】
なお、各積層膜は、ＴｉＯ２膜をＨ、Ｔａ２Ｏ５膜をＭ、ＳｉＯ２膜をＬとしたとき、基本的にＬ［ＬＭＨＭＬ］＾２５の構成を有するものであって、ＴｉＯ２膜の平均光学膜厚ＴＨ、Ｔａ２Ｏ５膜の平均光学膜厚ＴＭ、ＳｉＯ２膜の平均光学膜厚ＴＬの比率を変更したものであり、一部は第１の形態の透過帯構成部として用いられるものである。結果を図１７〜２４に示す。また、近赤側カット波長の透過率１０％付近における波長のシフト量を表２５にまとめて示す。【０１５２】
【表１７】
0006003895.tif 000018
【０１５３】
【表１８】
0006003895.tif 000019
【０１５４】
【表１９】
0006003895.tif 000020
【０１５５】
【表２０】
0006003895.tif 000021
【０１５６】
【表２１】
0006003895.tif 000022
【０１５７】
【表２２】
0006003895.tif 000023
【０１５８】
【表２３】
0006003895.tif 000024
【０１５９】
【表２４】
0006003895.tif 000025
【０１６０】
【表２５】
0006003895.tif 000026
【０１６１】
ＴＨ、ＴＭの比率を増やしていくと、入射角依存性が低減する。ＴＨ、ＴＭを同比率で大きくする場合、ＴＬに対して等倍以上であれば−１９ｎｍの波長のシフト量に収まる計算となる。しかし、リップル調整等を行っていない非常に単純な構成であることから、実際には入射角度が大きくなるとＰＳ分離が起こり、透過率が高い部分と低い部分とにおける差異は透過率が高い部分の方が大きくなり、ある程度の余裕が必要となる。従って、例１の結果も考慮し、ＴＨ／ＴＬ、ＴＭ／ＴＬはともに２以上が好適な数値となる。【０１６２】
上限については波長シフトの観点からは考慮する必要がないが、相対的にＴＬが下がる関係で、すなわち屈折率の低いＳｉＯ２膜の膜厚が低下して膜厚制御が困難となることなどから、ＴＨ／ＴＬ、ＴＭ／ＴＬともに５以下が好適である。なお、比率によって紫外側の阻止帯の幅が狭くなったり、透過帯の幅が若干変化するが、例１の結果も合わせて、上記範囲内が好適である。【０１６３】
（例８）
透明基板としての無色透明ガラスに、表２６に示す各構成の積層膜を有するものについて、光学シミュレーションにより、入射角θが０°のときの分光透過率、および入射角θが３０°のときの分光透過率を求めた。【０１６４】
なお、各積層膜は、ＴｉＯ２膜をＨ、Ｔａ２Ｏ５膜をＭ、ＳｉＯ２膜をＬとしたとき、基本的に０．５Ｌ／［ＭＨ］＾２５／０．５Ｌの構成を有するものであって、各ＴｉＯ２膜、各Ｔａ２Ｏ５膜をそれぞれ基本的に同一の光学膜厚となるように積層し、この光学膜厚を変更して、ＴｉＯ２膜の平均光学膜厚ＴＨ、Ｔａ２Ｏ５膜の平均光学膜厚ＴＭの比率を変更したものであり、一部は第２の形態の透過帯構成部となるものである。結果を図２５〜３０に示す。また、近赤側カット波長の透過率５０％付近におけるシフト量を表２７にまとめて示す。【０１６５】
【表２６】
0006003895.tif 000027
【０１６６】
【表２７】
0006003895.tif 000028
【０１６７】
初層と最終層に設けられたＳｉＯ２膜はリップル調整部として設けられたものであるが、カット波長を形成する部分に関係しないことから、波長シフトには殆ど影響しない。なお、波長シフトは近赤側カット波長の透過率５０％付近のものである。この積層膜については、基本構成に低屈折率膜としてのＳｉＯ２膜を有しないことから波長シフトが小さい。ＴＨの比率を大きくした方がシフト量は小さくなるが、大きくしても小さくしても比率が大きくなりすぎると近赤外側の阻止帯が小さくなることから、層数を増やす必要がある。なお、ＴＨ：ＴＭにおいてＴＨの比率が大きい場合には、ＴＨ：ＴＭ＝１．２：１、ＴＭの比率が大きい場合には、ＴＨ：ＴＭ＝１：１．５よりそれぞれの比率が大きくなると紫外側の阻止帯が明確になる。【０１６８】
従って、ＴＨの比率を上げつつ、比率をある程度以上とすることが好ましいが、ＴＨとＴＭとの比率を大きくしすぎると一方の膜厚が極端に薄くなり、例えば、近赤側の阻止帯が小さくなることにより層数を増やす必要等がある。よって、ＴＨ／ＴＭの範囲は必ずしも限定されないが、ＴＨの比率が大きい場合には、１．２以上が好ましく、１．５以上がより好ましく、２．０以上がさらに好ましい。また、その上限値は、５．０以下が好ましく、４．０以下がより好ましい。一方、ＴＭの比率が大きいものについては、必ずしも積極的に利用する理由はないが、十分に使用可能であり、ＴＨ／ＴＭは、０．７以下が好ましく、０．３以上が好ましい。【０１６９】
（例９）
透明基板としての無色透明ガラスに、表２８に示す構成の積層膜を有するものについて、光学シミュレーションにより、入射角θが０°のときの分光透過率、および入射角θが３０°のときの分光透過率を求めた。【０１７０】
なお、この積層膜は、高屈折率膜であるＴｉＯ２膜をＨ、低屈折率膜であるＳｉＯ２膜をＬとしたとき、基本的に［ＨＬ］の基本単位から構成されるものであり、ＴｉＯ２膜の平均光学膜厚ＴＨが１０９．８ｎｍ、ＳｉＯ２膜の平均光学膜厚ＴＬが４１．１ｎｍ、ＴＨ／ＴＬが２．７となるものであり、例えば、第２の形態の阻止帯構成部における紫外側阻止帯構成部に適用できるものである。結果を図３１に示す。【０１７１】
【表２８】
0006003895.tif 000029
【０１７２】
この積層膜によれば、紫外域の阻止帯が狭くなる。図示しないが、ＴＨ／ＴＬにおけるＴＨの比率を上げるとさらに紫外域の阻止帯は狭くなる。例５における１〜２２層の紫外側阻止帯構成部では３００〜４００ｎｍをカットできるが、この積層膜では３００〜３５０ｎｍのカットが不十分になる。【０１７３】
（例１０）
透明基板の一方の主面に、表２９に示すような構成の積層膜を有するものについて、光学シミュレーションにより、入射角θが０°のときの分光透過率、および入射角θが３０°のときの分光透過率を求めた。【０１７４】
透明基板は、例１と同様の透明基板とした。積層膜は、高屈折率膜であるＴｉＯ２膜をＨ、低屈折率膜であるＳｉＯ２膜をＬとしたとき、基本的に［ＨＬ］の基本単位から構成されるものであり、層数が５０層、ＴｉＯ２膜の平均光学膜厚ＴＨが１８５．８ｎｍ、ＳｉＯ２膜の平均光学膜厚ＴＬが１９７．８ｎｍ、ＴＨ／ＴＬ＝０．９となるものである。この積層膜については、透明基板に単独で形成した場合、本発明の近赤外線カットフィルターの比較例となるものである。図３２、透明基板として無色透明ガラスを用いたときの分光透過率を、図３３、透明基板として近赤外線カットガラスを用いたときの分光透過率を示す。また、表３０に、分光透過率（透明基板として無色透明ガラスを用いたもの（図３２））における主な数値を示す。【０１７５】
【表２９】
0006003895.tif 000030
【０１７６】
【表３０】
0006003895.tif 000031
【０１７７】
この積層膜については、透過帯および阻止帯の幅は十分に確保できるが、入射角度依存性が大きく、また透過帯におけるリップルも大きいことが認められた。【０１７８】
（例１１）
透明基板の一方の主面に、表３１に示すような構成の積層膜を有するものについて、光学シミュレーションにより、入射角θが０°のときの分光透過率、および入射角θが３０°のときの分光透過率を求めた。【０１７９】
透明基板は、例１と同様の透明基板（無色透明ガラス）とした。積層膜は、高屈折率膜であるＴｉＯ２膜をＨ、中屈折率膜であるＴａ２Ｏ５膜をＭ、低屈折率膜であるＳｉＯ２膜をＬとしたとき、基本的に［ＬＭＨＭＬ］の基本単位から構成されるものであり、層数が９６層、ＴｉＯ２膜の平均光学膜厚ＴＨが８１．２ｎｍ、Ｔａ２Ｏ５膜の平均光学膜厚ＴＭが９３．５ｎｍ、ＳｉＯ２膜の平均光学膜厚ＴＬが１５０．４ｎｍ、ＴＨ／ＴＬ＝０．５、ＴＭ／ＴＬ＝０．６となるものである。図３４に分光透過率を示す。また、表３２に分光透過率における主な数値を示す。【０１８０】
【表３１】
0006003895.tif 000032
【０１８１】
【表３２】
0006003895.tif 000033
【０１８２】
この積層膜については、波長シフトがやや大きくなる。また、入射角θが０〜３０°でのＰ、Ｓ分離が大きく、近赤外側にその影響が出ている。このため、透過率が５０％を超える部分と超えない部分とでシフト量が異なる。【０１８３】
（例１２）
透明基板の一方の主面に、表３３に示すような構成の積層膜を有するものについて、光学シミュレーションにより、入射角θが０°のときの分光透過率、および入射角θが３０°のときの分光透過率を求めた。【０１８４】
透明基板は、例１と同様の透明基板（無色透明ガラス）とした。積層膜は、高屈折率膜であるＴｉＯ２膜をＨ、中屈折率膜であるＴａ２Ｏ５膜をＭとしたとき、基本的に［ＨＭ］の基本単位から構成するとともに、各屈折率膜を同一の光学膜厚としたものであり、層数が５２層、１層目と５２層目とにリップル調整膜としてのＳｉＯ２膜を有し、ＴｉＯ２膜の平均光学膜厚ＴＨが１８８．６ｎｍ、Ｔａ２Ｏ５膜の平均光学膜厚ＴＭが１８５．２ｎｍ、ＳｉＯ２膜の平均光学膜厚ＴＬが１０７．５ｎｍ、ＴＨ／ＴＭ＝１となるものである。図３５に分光透過率を示す。また、表３４に分光透過率における主な数値を示す。【０１８５】
【表３３】
0006003895.tif 000034
【０１８６】
【表３４】
0006003895.tif 000035
【０１８７】
この積層膜については、透過帯の幅を広くでき、入射角度依存性も抑制できるが、紫外側の阻止帯が十分に現れないことが認められる。【０１８８】
（例１３）
透明基板の一方の主面に、表３５に示すような構成の積層膜を有するものについて、光学シミュレーションにより、入射角θが０°のときの分光透過率、入射角θが３０°のときの分光透過率、および入射角θが４０°のときの分光透過率を求めた。【０１８９】
透明基板は、例１と同様の透明基板とした。積層膜は、高屈折率膜であるＴｉＯ２膜をＨ、低屈折率膜であるＳｉＯ２膜をＬとしたとき、基本的に［ＨＬ］の基本単位から構成したものであり、層数が４４層、１〜２３層目が近赤外側阻止帯構成部、２３層目以降が紫外側阻止帯構成部となるものである。紫外側阻止帯構成部は、ＴｉＯ２膜の平均光学膜厚ＴＨが２２３ｎｍ、ＳｉＯ２膜の平均光学膜厚ＴＬが２２１．１ｎｍ、ＴＨ／ＴＬ＝１となるものである。図３６に分光透過率を示す。また、表３６に分光透過率における主な数値を示す。なお、この積層膜については、例えば、第１の形態の阻止帯構成部として用いることができる。【０１９０】
【表３５】
0006003895.tif 000036
【０１９１】
【表３６】
0006003895.tif 000037
【０１９２】
この積層膜については、入射角度が大きくなったときのリップルの発生が若干大きくなるが、透過帯や阻止帯の幅をある程度広くできる。【０１９３】
（例１４）
透明基板の一方の主面に、表３７に示すような構成の積層膜を有するものについて、光学シミュレーションにより、入射角θが０°のときの分光透過率、および入射角θが３０°のときの分光透過率を求めた。なお、波長シフトは近赤側カット波長の透過率１０％付近で確認した。【０１９４】
透明基板は、例１と同様の透明基板とした。積層膜は、高屈折率膜であるＴｉＯ２膜をＨ、低屈折率膜であるＳｉＯ２膜をＬとしたときに、基本的に［ＨＬ］の構成を有するものであって、各ＴｉＯ２膜、各ＳｉＯ２膜をそれぞれ基本的に同一の光学膜厚となるように積層したものであり、層数が５３層、ＴＨ／ＴＬが１〜８となるものである。図３７〜４０に分光透過率を示す。【０１９５】
【表３７】
0006003895.tif 000038
【０１９６】
高屈折率膜であるＴｉＯ２膜と低屈折率膜であるＳｉＯ２膜との繰り返し構造についても、ＴｉＯ２膜の平均光学膜厚ＴＨを高くすることで入射角度依存性を抑制できるが、透過帯の幅を確保できない。すなわち、図３７〜３９は近赤外側カット波長位置を揃えているが、例えば、例７の透過帯と比較した場合、約２０ｎｍ程度狭くなる。透過帯の幅は短波長側に移動させると、さらに狭くなりやすい。図４０に短波長側に揃えた場合を示したが、長波長側の立ち上がりが６５０ｎｍ程度であり、例えば、例１の場合と比較すると、例１が６９５ｎｍ程度を立ち上がりとすることから、３０〜４０ｎｍ程度狭いことになる。
【産業上の利用可能性】
【０１９７】
本発明によれば、入射角度依存性が抑制されるとともに、可視域の透過帯ならびに紫外域および近赤外域の阻止帯が拡張された近赤外線カットフィルターを提供できる。この近赤外線カットフィルターは、デジタルカメラやビデオカメラ等に利用されるＣＣＤやＣＭＯＳ等の固体撮像素子用として有用である。
なお、２０１１年９月２１日に出願された日本特許出願２０１１−２０６５７４号の明細書、特許請求の範囲、図面および要約書の全内容をここに引用し、本発明の開示として取り入れるものである。
【符号の説明】
【０１９８】
１…近赤外線カットフィルター、２…透明基板、３…光学多層膜、３を有する。光学多層膜３、５０…撮像装置、５１…固体撮像素子、５２…カバーガラス、５３…レンズ群、５４…絞り、５５…筺体
【図１】
0006003895.tif 000039
【図２】
0006003895.tif 000040
【図３】
0006003895.tif 000041
【図４】
0006003895.tif 000042
【図５】
0006003895.tif 000043
【図６】
0006003895.tif 000044
【図７】
0006003895.tif 000045
【図８】
0006003895.tif 000046
【図９】
0006003895.tif 000047
【図１０】
0006003895.tif 000048
【図１１】
0006003895.tif 000049
【図１２】
0006003895.tif 000050
【図１３】
0006003895.tif 000051
【図１４】
0006003895.tif 000052
【図１５】
0006003895.tif 000053
【図１６】
0006003895.tif 000054
【図１７】
0006003895.tif 000055
【図１８】
0006003895.tif 000056
【図１９】
0006003895.tif 000057
【図２０】
0006003895.tif 000058
【図２１】
0006003895.tif 000059
【図２２】
0006003895.tif 000060
【図２３】
0006003895.tif 000061
【図２４】
0006003895.tif 000062
【図２５】
0006003895.tif 000063
【図２６】
0006003895.tif 000064
【図２７】
0006003895.tif 000065
【図２８】
0006003895.tif 000066
【図２９】
0006003895.tif 000067
【図３０】
0006003895.tif 000068
【図３１】
0006003895.tif 000069
【図３２】
0006003895.tif 000070
【図３３】
0006003895.tif 000071
【図３４】
0006003895.tif 000072
【図３５】
0006003895.tif 000073
【図３６】
0006003895.tif 000074
【図３７】
0006003895.tif 000075
【図３８】
0006003895.tif 000076
【図３９】
0006003895.tif 000077
【図４０】
0006003895.tif 000078
【図４１】
0006003895.tif 000079